또한 , 종래 의 이러 한 두 제조 방법 에 있 어서 단자 부 납땜 히터 타입 은 단자 부위 의 용융점 인 180 ℃ 이하 에서 만 사용 이 가능 하 다는 단점 을 가지 고 있 고 , 이 에 반해 수소 분위기 의 브레이 징 로 ( 900 ℃) 에서 브레 이징 작업 을 함 으로써 단자 부위 용융점 인 600 ℃ 이하 에서 사용 이 가능 하 도록 기능 을 향상 시킨 양면 세라믹 판 히터 타입 의 경우 , 텅스텐 페이스트 로 형성 된 단자 에 는 브레 이징 용재 가 융 착 되 지 않 기 때문 에 , 이 를 보완 하 기 위해 텅스텐 단자 에 브레 이징 이 잘 되 는 금속 인 니켈 등 을 도금 함 으로써 발생 되 는 니켈 도 금비 용 및 수소 분위기 로 에서 의 브레이 징 으로 인한 생산 원가 의 상승 이 라는 단점 이 있 다 .